(57)【要約】  本発明は、香料分野に関し、より具体的には、悪臭反作用の分野に関する。具体的には、本発明は、アンモニアおよび第一級または第二級アミンの臭気を中和するための、末端シクロカーボネート基により機能化された表面を有する固体粒子の使用に関する。そのような悪臭中和剤を含む賦香組成物および賦香消費者製品も、本発明の目的である。
2020517391.tif 000002
【特許請求の範囲】
【請求項１】
Ｓｉ、Ｔｉ、Ｆｅ、Ｚｎ、およびＡｌからなる群より選択される元素の酸化物の固体粒子を含む組成物であって、前記固体粒子の各々が、その表面にリンカーを介して結合している少なくとも１つの末端シクロカーボネート基により機能化された表面を有し、前記少なくとも１つの末端シクロカーボネート基および前記リンカーが式（Ｉ）：
【化１】
2020517391.tif 000005
［式中、
ｎ＝１または２であり；
［Ｘ］は、Ｏ、Ｎ、およびＣからなる群より選択される元素であり；
［Ｙ］は、直鎖でも、分枝でも、または環状でも、またはカルボニル基もしくはエーテル基に結合していてもよい、炭素原子を１〜２０個もつアルキレン基を表し；
ｑ＝０または１であり、
Ｒ１は、シラン、シロキサン、ホスファート、またはカルボキシラートから選択される、リンカーの役割を果たすカップリング反応基である］に示す構造を有している、固体粒子を含む、組成物。
【請求項２】
ｎ＝１であり、［Ｘ］はＯであり、［Ｙ］はプロピレンであり、ｑ＝１であり、Ｒ１はトリエトキシシラン（トリメトキシシラン）である、請求項１記載の組成物。
【請求項３】
前記粒子がシリカ粒子の群から選択される、請求項１記載の組成物。
【請求項４】
前記式（Ｉ）に示す少なくとも１つの構造が単一構造である、請求項１記載の組成物。
【請求項５】
さらに、担体、香料成分、香料アジュバント、およびそれらの混合物からなる群より選択される少なくとも１種の成分を含む、請求項１記載の組成物。
【請求項６】
さらに、悪臭反作用組成物を含む、請求項１記載の組成物。
【請求項７】
前記悪臭反作用組成物が、グループ（Ｉ）の化合物から選択される少なくとも１種の成分、グループ（ＩＩ）の化合物から選択される少なくとも１種の成分、およびグループ（ＩＩＩ）の化合物から選択される少なくとも１種の成分を含み、前記グループ（Ｉ）から（ＩＩＩ）の化合物が、
ａ）グループ（Ｉ）：式Ｒ１ＣＨＯ［式中、Ｒ１は１〜１２個の炭素原子を含有する脂肪族直鎖または分枝、飽和または不飽和炭素鎖である］のアルデヒド類；
ｂ）グループ（ＩＩ）：式Ｒ２ＣＯＲ３［式中、Ｒ２はエチル基またはメチル基であり、Ｒ３は１〜１２個の炭素原子を含有する脂肪族直鎖または分枝、飽和または不飽和炭素鎖である］のケトン類；
ｃ）グループ（ＩＩＩ）：式Ｒ４ＣＨ２ＯＨ［式中、Ｒ４は１〜１２個の炭素原子を含有する脂肪族直鎖または分枝、飽和または不飽和炭素鎖であって、芳香族部分で置換されていてもよい］の第一級アルコール類
と定義される、請求項６記載の組成物。
【請求項８】
前記Ｓｉ、Ｔｉ、Ｆｅ、Ｚｎ、およびＡｌからなる群より選択される元素の酸化物の固体粒子であって、前記固体粒子の各々が、その表面にリンカーを介して結合している少なくとも１つの末端シクロカーボネート基により機能化された表面を有し、前記少なくとも１つの末端シクロカーボネート基および前記リンカーが式（Ｉ）に示す構造を有している、前記固体粒子が、前記組成物および少なくとも１種の固体担体の総重量に対し、０．１重量％〜５０重量％の量で存在している、請求項１記載の組成物。
【請求項９】
前記固体担体が、加工トウモロコシ穂軸から得られる吸収材である、請求項８記載の組成物。
【請求項１０】
前記組成物が、さらに、布地ケア製品、ボディケア製品、スキンケア製品、空気ケア製品、ペットケア製品、またはホームケア製品として調製される、請求項１記載の組成物。
【請求項１１】
前記組成物が、さらに、衣類柔軟剤、衣類消臭除菌剤、アイロン水、エアフレッシュナー、「すぐに使える」粉末状エアフレッシュナー、シャンプー、カラーリング剤、ヘアスプレー、またはネコ用トイレ砂として調製される、請求項１記載の組成物。
【請求項１２】
有効量の請求項１記載の組成物を、それを必要とする閉ざされたスペースに供給することを含む、アンモニア、第一級アミンおよび／または第二級アミンから生じる悪臭を中和する方法。
【請求項１３】
有効量の請求項１記載の組成物を、それを必要とする表面に用いることを含む、アンモニア、第一級アミンおよび／または第二級アミンから生じる悪臭を中和する方法。
【発明の詳細な説明】
【技術分野】
【０００１】
関連出願の相互参照
本願は、２０１７年４月２７日に出願された欧州特許出願第１７１６８５０２．７号の優先権を主張し、その全内容を参照により援用するものである。
【０００２】
本発明は、香料分野に関し、より具体的には、悪臭反作用の分野に関する。具体的には、本発明は、特にアンモニアおよび第一級または第二級アミンの悪臭を中和するための、末端シクロカーボネート基により機能化された表面を有する固体粒子の使用に関する。そのような固体粒子を含む賦香組成物および賦香消費者製品も、本発明の目的である。
【０００３】
発明の背景
悪臭として知られる不快臭は、周囲環境に広く存在し、揮発性有機化合物の混成物で構成されている。悪臭の組成は、汗、ゴミ、トイレ、台所、ペット排泄物、排水処理場、または体臭などの発生源に左右される。これらの揮発性有機化合物は、アミン類、カルボン酸類、アルコール類、アルデヒド類、およびケトン類、またはチオール類、スルフィド類、およびジスルフィド類をはじめとする異なる化学物質ファミリーに属している。
【０００４】
悪臭混成物の化学成分の多種多様性および悪臭源の多様性により、悪臭の知覚を低下させる、または抑制する種々の方法が開発されている。これらの方法は、異なるアプローチに相当する３つのグループに分けることができる。一つ目は、たとえば悪臭の発生源で微生物活性を抑制するか低下させることを目的とする抗菌化合物を用いることにより、悪臭の発生を予防する取り組みである。二つ目は、悪臭をかき消す香料成分を用いることによる、悪臭に対する感覚緩和に関するアプローチである。三つ目は、たとえば悪臭化合物と化学的および／または物理化学的に相互作用する成分を用いることにより、悪臭の除去または中和に取り組むアプローチである。
【０００５】
このうち三つ目の方法が、一般に台所、ゴミ、またはトイレの多くの悪臭混成物に存在するアンモニアおよびアミン含有化合物が発する悪臭の克服に用いられている。
【０００６】
米国特許第６，０１５，５５５号明細書には、「本発明は、悪臭のするアミン含有化合物が存在する場所で臭気を減じる有用な方法に関し、該方法は、臭気が低減するように、アルキレンカーボネートが悪臭のするアミン含有化合物と反応産物を生じるような条件で、該アミン含有化合物の源にアルキレンカーボネートを加えることを含む」と記載されている。
【０００７】
国際公開第１９９９０４６３５０号（Ａ１）には、「本発明は、ペットケア、トイレケア、カーペットケア、およびゴミ収集または処理、スラッジ処理、埋立、およびコンポストなどの産業廃棄物管理、ならびに家畜生産処理および他の有機廃棄物の臭気の制御といった分野に用いられるよう設計された、新規の生物学的脱臭液体組成物に関する」と記載されている。
【０００８】
しかし、知覚されるアンモニアおよび第一級または第二級アミン由来の悪臭を不可逆的に低下させる組成物を提供する必要性が、尚も存在する。
【０００９】
発明の概要
本発明は、悪臭、特にアンモニアおよび第一級アミンまたは第二級アミンが発する悪臭を中和するための、末端シクロカーボネート基により機能化された表面を有する固体粒子の使用に関する。意外にも、本発明の固体粒子は悪臭の原因となるアンモニアおよび第一級アミンまたは第二級アミンと特に効率よく反応すること、したがって関連の悪臭を不可逆的に除去することを見出した。
【００１０】
一実施形態では、本発明は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）：
【化１】
2020517391.tif 000003
［式中、
ｎ＝１または２であり；
［Ｘ］は、Ｏ、Ｎ、およびＣからなる群より選択される元素であり；
［Ｙ］は、直鎖でも、分枝でも、または環状でも、またはカルボニル基もしくはエーテル基に結合していてもよい、炭素原子を１〜２０個もつアルキレン基を表し；
ｑ＝０または１であり、
Ｒ１は、シラン、シロキサン、ホスファート、またはカルボキシラートから選択される、リンカーの役割を果たすカップリング反応基である］に示す構造を有している、固体粒子を提供する。
【００１１】
一実施形態では、ｎ＝１であり、［Ｘ］はＯであり、［Ｙ］はプロピレンであり、ｑ＝１であり、Ｒ１はトリエトキシシラン（トリメトキシシラン）である。
【００１２】
一実施形態では、リンカーを介して表面に結合している少なくとも１つの末端シクロカーボネート基は、単一構造である。代替実施形態では、リンカーを介して表面に結合している少なくとも１つの末端シクロカーボネート基は、２つ以上の構造である。
【００１３】
一実施形態では、本発明は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含み、
アンモニア、第一級アミンおよび／または第二級アミンから生じる悪臭を中和する、
組成物を提供する。
【００１４】
一実施形態では、組成物は、さらに、悪臭反作用組成物を含む。
【００１５】
一実施形態では、組成物は、消費者製品として調製され、該消費者製品は、アンモニア、第一級アミンおよび／または第二級アミンから生じる悪臭を中和する。
【００１６】
一実施形態では、本発明は、アンモニア、第一級アミン、および／または第二級アミンから生じる悪臭を中和する方法を提供し、該方法は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を、それを必要とする閉ざされたスペースに有効量だけ供給することを含む。
【００１７】
一実施形態では、本発明は、アンモニア、第一級アミン、および／または第二級アミンから生じる悪臭を中和する方法を提供し、該方法は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含む組成物を、それを必要とする閉ざされたスペースに有効量だけ供給することを含む。
【００１８】
一実施形態では、本発明は、アンモニア、第一級アミン、および／または第二級アミンから生じる悪臭を中和する方法を提供し、該方法は、式（Ｉ）に示す構造を少なくとも１つ有する末端シクロカーボネート基により機能化された表面を有する固体粒子を、それを必要とする表面に有効量だけ用いることを含む。
【００１９】
一実施形態では、本発明は、アンモニア、第一級アミン、および／または第二級アミンから生じる悪臭を中和する方法を提供し、該方法は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含む組成物を、それを必要とする表面に有効量だけ用いることを含む。
【図面の簡単な説明】
【００２０】
【図１】本発明のいくつかの実施形態による末端シクロカーボネート基により機能化された表面を有する固体粒子の図である。
【図２】本発明のいくつかの実施形態による末端シクロカーボネート基により機能化された表面を有する固体粒子の生成に用いられる化学反応の図である。
【図３】本発明のいくつかの実施形態による末端シクロカーボネート基により機能化された表面を有する固体粒子０．０５ｇによる３−メチルブチルアミンの経時的な吸着（黒△）を、無修飾シリカコントロール粒子（白△）と比較した図である。
【図４】本発明のいくつかの実施形態による末端シクロカーボネート基により機能化された表面を有する固体粒子０．０７５ｇによる３−メチルブチルアミンの経時的な吸着（黒〇）を、無修飾シリカコントロール粒子（白〇）と比較した図である。
【図５】本発明のいくつかの実施形態による末端シクロカーボネート基により機能化された表面を有する固体粒子０．１ｇによる３−メチルブチルアミンの経時的な吸着（黒□）を、無修飾シリカコントロール粒子（白□）と比較した図である。
【００２１】
発明の詳細な説明
本発明は、悪臭、特にアンモニアおよび第一級アミンまたは第二級アミンが発する悪臭を中和するための、末端シクロカーボネート基により機能化された表面を有する固体粒子の使用に関する。意外にも、本発明の固体粒子は悪臭の原因となるアンモニアおよび第一級アミンまたは第二級アミンと特に効率よく反応すること、したがって関連の悪臭を不可逆的に除去することを見出した。
【００２２】
本明細書では、「機能化された」という用語は、固体粒子表面に、もとの固体粒子表面の化学特性とは異なる化学特性を付与する化学物質部分を共有結合により付加することで、固体粒子表面を化学的に修飾することを指す。
【００２３】
本発明のいくつかの実施形態での使用に好適な末端シクロカーボネート構造
一実施形態では、本発明は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）：
【化２】
2020517391.tif 000004
［式中、
ｎ＝１または２であり；
［Ｘ］は、Ｏ、Ｎ、およびＣからなる群より選択される元素であり；
［Ｙ］は、直鎖でも、分枝でも、または環状でも、またはカルボニル基もしくはエーテル基に結合していてもよい、炭素原子を１〜２０個もつアルキレン基を表し；
ｑ＝０または１であり、
Ｒ１は、シラン、シロキサン、ホスファート、またはカルボキシラートから選択される、リンカーの役割を果たすカップリング反応基である］に示す構造を有している、固体粒子を提供する。
【００２４】
一実施形態では、ｎ＝１であり、［Ｘ］はＯであり、［Ｙ］はプロピレンであり、ｑ＝１であり、Ｒ１はトリエトキシシラン（トリメトキシシラン）である。
【００２５】
一実施形態では、リンカーを介して表面に結合している少なくとも１つの末端シクロカーボネート基は、単一構造である。代替実施形態では、リンカーを介して表面に結合している少なくとも１つの末端シクロカーボネート基は、２つ以上の構造である。
【００２６】
いくつかの実施形態では、式（Ｉ）の末端シクロカーボネート基は、市販品であり、または当業者には公知の方法で４−（ヒドロキシメチル）−１，３−ジオキソラン−２−オンをエステル化もしくはエーテル化して得ることもできる。
【００２７】
本発明のいくつかの実施形態での使用に好適な固体粒子
一実施形態では、固体粒子は、Ｓｉ、Ｔｉ、Ｆｅ、Ｚｎ、およびＡｌの群より選択される元素の酸化物である。
【００２８】
固体粒子の平均直径は、２００ｎｍ〜１０μｍの範囲、またはそれより大きくてもよい。一実施形態では、固体粒子の平均直径は、２００ｎｍ〜１０ｍｍの範囲である。一実施形態では、固体粒子の平均直径は２００ｎｍである。代替実施形態では、固体粒子の平均直径は５００ｎｍである。代替実施形態では、固体粒子の平均直径は１μｍである。代替実施形態では、固体粒子の平均直径は１．５μｍである。代替実施形態では、固体粒子の平均直径は２μｍである。代替実施形態では、固体粒子の平均直径は２．５μｍである。代替実施形態では、固体粒子の平均直径は３μｍである。代替実施形態では、固体粒子の平均直径は３．５μｍである。代替実施形態では、固体粒子の平均直径は４μｍである。代替実施形態では、固体粒子の平均直径は４．５μｍである。代替実施形態では、固体粒子の平均直径は５μｍである。代替実施形態では、固体粒子の平均直径は４．５μｍである。代替実施形態では、固体粒子の平均直径は５μｍである。代替実施形態では、固体粒子の平均直径は５．５μｍである。代替実施形態では、固体粒子の平均直径は６μｍである。代替実施形態では、固体粒子の平均直径は６．５μｍである。代替実施形態では、固体粒子の平均直径は７μｍである。代替実施形態では、固体粒子の平均直径は７．５μｍである。代替実施形態では、固体粒子の平均直径は８μｍである。代替実施形態では、固体粒子の平均直径は８．５μｍである。代替実施形態では、固体粒子の平均直径は９μｍである。代替実施形態では、固体粒子の平均直径は９．５μｍである。代替実施形態では、固体粒子の平均直径は１０μｍである。代替実施形態では、固体粒子の平均直径は５０μｍである。代替実施形態では、固体粒子の平均直径は１００μｍである。代替実施形態では、固体粒子の平均直径は１５０μｍである。代替実施形態では、固体粒子の平均直径は２００μｍである。代替実施形態では、固体粒子の平均直径は２５０μｍである。代替実施形態では、固体粒子の平均直径は３００μｍである。代替実施形態では、固体粒子の平均直径は３５０μｍである。代替実施形態では、固体粒子の平均直径は４００μｍである。代替実施形態では、固体粒子の平均直径は４５０μｍである。代替実施形態では、固体粒子の平均直径は５００μｍである。代替実施形態では、固体粒子の平均直径は５５０μｍである。代替実施形態では、固体粒子の平均直径は６００μｍである。代替実施形態では、固体粒子の平均直径は７００μｍである。代替実施形態では、固体粒子の平均直径は８００μｍである。代替実施形態では、固体粒子の平均直径は９００μｍである。代替実施形態では、固体粒子の平均直径は１ｍｍである。代替実施形態では、固体粒子の平均直径は２ｍｍである。代替実施形態では、固体粒子の平均直径は３ｍｍである。代替実施形態では、固体粒子の平均直径は４ｍｍである。代替実施形態では、固体粒子の平均直径は５ｍｍである。代替実施形態では、固体粒子の平均直径は６ｍｍである。代替実施形態では、固体粒子の平均直径は７ｍｍである。代替実施形態では、固体粒子の平均直径は８ｍｍである。代替実施形態では、固体粒子の平均直径は９ｍｍである。代替実施形態では、固体粒子の平均直径は１０ｍｍである���
【００２９】
一実施形態では、固体粒子は、Ｓｉ、Ｔｉ、Ｆｅ、Ｚｎ、およびＡｌの群より選択される元素の酸化物である。いくつかの実施形態では、固体粒子は凝集する。凝集体の平均直径は、２００ｎｍ〜１０μｍの範囲、またはそれより大きくてもよい。一実施形態では、凝集体の平均直径は、２００ｎｍ〜１０ｍｍである。一実施形態では、凝集体の平均直径は２００ｎｍである。代替実施形態では、凝集体の平均直径は５００ｎｍである。代替実施形態では、凝集体の平均直径は１μｍである。代替実施形態では、凝集体の平均直径は１．５μｍである。代替実施形態では、凝集体の平均直径は２μｍである。代替実施形態では、凝集体の平均直径は２．５μｍである。代替実施形態では、凝集体の平均直径は３μｍである。代替実施形態では、凝集体の平均直径は３．５μｍである。代替実施形態では、凝集体の平均直径は４μｍである。代替実施形態では、凝集体の平均直径は４．５μｍである。代替実施形態では、凝集体の平均直径は５μｍである。代替実施形態では、凝集体の平均直径は４．５μｍである。代替実施形態では、凝集体の平均直径は５μｍである。代替実施形態では、凝集体の平均直径は５．５μｍである。代替実施形態では、凝集体の平均直径は６μｍである。代替実施形態では、凝集体の平均直径は６．５μｍである。代替実施形態では、凝集体の平均直径は７μｍである。代替実施形態では、凝集体の平均直径は７．５μｍである。代替実施形態では、凝集体の平均直径は８μｍである。代替実施形態では、凝集体の平均直径は８．５μｍである。代替実施形態では、凝集体の平均直径は９μｍである。代替実施形態では、凝集体の平均直径は９．５μｍである。代替実施形態では、凝集体の平均直径は１０μｍである。代替実施形態では、凝集体の平均直径は５０μｍである。代替実施形態では、凝集体の平均直径は１００μｍである。代替実施形態では、凝集体の平均直径は１５０μｍである。代替実施形態では、凝集体の平均直径は２００μｍである。代替実施形態では、凝集体の平均直径は２５０μｍである。代替実施形態では、凝集体の平均直径は３００μｍである。代替実施形態では、凝集体の平均直径は３５０μｍである。代替実施形態では、凝集体の平均直径は４００μｍである。代替実施形態では、凝集体の平均直径は４５０μｍである。代替実施形態では、凝集体の平均直径は５００μｍである。代替実施形態では、凝集体の平均直径は５５０μｍである。代替実施形態では、凝集体の平均直径は６００μｍである。代替実施形態では、凝集体の平均直径は７００μｍである。代替実施形態では、凝集体の平均直径は８００μｍである。代替実施形態では、凝集体の平均直径は９００μｍである。代替実施形態では、凝集体の平均直径は１ｍｍである。代替実施形態では、凝集体の平均直径は２ｍｍである。代替実施形態では、凝集体の平均直径は３ｍｍである。代替実施形態では、凝集体の平均直径は４ｍｍである。代替実施形態では、凝集体の平均直径は５ｍｍである。代替実施形態では、凝集体の平均直径は６ｍｍである。代替実施形態では、凝集体の平均直径は７ｍｍである。代替実施形態では、凝集体の平均直径は８ｍｍである。代替実施形態では、凝集体の平均直径は９ｍｍである。代替実施形態���は、凝集体の平均直径は１０ｍｍである。
【００３０】
図１を参照すると、本発明のいくつかの実施形態によるＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子の図が示されている。
【００３１】
一実施形態では、当技術分野の当業者によって容易に選択される任意の方法により、固体粒子の表面を、該表面にリンカーを介して結合させる少なくとも１つの末端シクロカーボネート基により機能化することができ、該少なくとも１つの末端シクロカーボネート基および該リンカーは、式（Ｉ）に示す構造を有している。たとえば、固体粒子表面は、シリカゲル表面にシラン誘導体を縮合反応させることにより、機能化されていてもよい。例示的な縮合反応を実施例１および図２に示す。
【００３２】
縮合反応の条件を変えて、固体粒子表面に結合させる少なくとも１つの末端シクロカーボネート基の特定の密度を得ることができる。変えることができる条件としては、限定ではないが、溶媒、触媒、反応物質の濃度、反応の効率、反応の温度などを挙げることができる。
【００３３】
一実施形態では、リンカーを介して表面に結合させた少なくとも１つの末端シクロカーボネート基の密度は、リンカーを介して表面に結合させた末端シクロカーボネート基１個／ｎｍ２である。いくつかの実施形態では、密度は、リンカーを介して表面に結合させた末端シクロカーボネート基１個未満／ｎｍ２である。たとえば、密度は、リンカーを介して表面に結合させた末端シクロカーボネート基０．９、または０．８、または０．７、または０．６、または０．５、または０．４、または０．３、または０．２、または０．１、または０．０５、または０．０４、または０．０３、または０．０２、または０．０１個／ｎｍ２であってもよい。
【００３４】
一例では、Ｂｒｉｎｋｅｒ，  Ｃ．  Ｊ．，  Ｊｏｕｒｎａｌ  ｏｆ  Ｎｏｎ−Ｃｒｙｓｔａｌｌｉｎｅ  Ｓｏｌｉｄｓ  １００  （１９８８），  ｐ．  ３１−５０に開示される方法により、固体粒子の表面を、該表面にリンカーを介して結合させる少なくとも１つの末端シクロカーボネート基により機能化することができ、該少なくとも１つの末端シクロカーボネート基および該リンカーは、式（Ｉ）に示す構造を有している。
【００３５】
別の例では、Ｇｒａｆｆｉｕｓ，  Ｇａｂｒｉｅｌ  Ｃ．，  “Ｆｕｎｃｔｉｏｎａｌｉｚａｔｉｏｎ  ｏｆ  Ｍｅｔａｌ  Ｏｘｉｄｅ  Ｓｕｒｆａｃｅｓ  ｔｈｒｏｕｇｈ  Ｃｈｅｍｉｃａｌ  Ｒｅａｃｔｉｏｎｓ  ａｎｄ  Ｐｈｙｓｉｃａｌ  Ａｄｓｏｒｐｔｉｏｎ”  （２０１６）．  Ｓｅｔｏｎ  Ｈａｌｌ  Ｕｎｉｖｅｒｓｉｔｙ  Ｄｉｓｓｅｒｔａｔｉｏｎｓ  ａｎｄ  Ｔｈｅｓｅｓ  （ＥＴＤｓ）．  Ｐａｐｅｒ  ２１５０に開示される方法により、固体粒子の表面を、該表面にリンカーを介して結合させる少なくとも１つの末端シクロカーボネート基により機能化することができ、該少なくとも１つの末端シクロカーボネート基および該リンカーは、式（Ｉ）に示す構造を有している。
【００３６】
別の例では、Ｋｉｍ，  Ｓ．，  “Ｓｕｒｆａｃｅ  Ｍｏｄｉｆｉｃａｔｉｏｎ  ｏｆ  Ｍｅｔａｌ  Ｏｘｉｄｅ  Ｎａｎｏ  Ｐａｒｔｉｃｌｅｓ  ｂｙ  Ｃａｐｉｌｌａｒｙ  Ｃｏｎｄｅｎｓａｔｉｏｎ  ａｎｄ  ｉｔｓ  Ａｐｐｌｉｃａｔｉｏｎ”  （２００６）．  ＰｈＤ  Ｔｈｅｓｉｓ，  Ｕｎｉｖｅｒｓｉｔｙ  ｏｆ  Ｍａｒｙｌａｎｄ，  Ｃｏｌｌｅｇｅ  Ｐａｒｋに開示される方法により、固体粒子の表面を、該表面にリンカーを介して結合させる少なくとも１つの末端シクロカーボネート基により機能化することができ、該少なくとも１つの末端シクロカーボネート基および該リンカーは、式（Ｉ）に示す構造を有している。
【００３７】
別の例では、Ｋｉｍ，  Ｓ．  ＆  Ｅｈｒｍａｎ，  Ｓ．  Ｈ．，  “Ｃａｐｉｌｌａｒｙ  Ｃｏｎｄｅｎｓａｔｉｏｎ  ｏｎｔｏ  Ｔｉｔａｎｉａ  （ＴｉＯ２）  Ｎａｎｏｐａｒｔｉｃｌｅ  Ａｇｇｌｏｍｅｒａｔｅｓ”  Ｌａｎｇｍｕｉｒ  （２００７），  ２３：  ｐ．  ２４９７−２５０４に開示される方法により、固体粒子の表面を、該表面にリンカーを介して結合させる少なくとも１つの末端シクロカーボネート基により機能化することができ、該少なくとも１つの末端シクロカーボネート基および該リンカーは、式（Ｉ）に示す構造を有している。
【００３８】
本発明のいくつかの実施形態での使用に好適な固体粒子を含む組成物、およびそれらの使用
一実施形態では、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子が、アンモニア、第一級アミンおよび／または第二級アミンから生じる悪臭を中和する。
【００３９】
したがって、一実施形態では、本発明は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子の、アンモニア、第一級アミンおよび／または第二級アミンから生じる悪臭を中和するための使用を提供する。
【００４０】
何ら特定の理論に制限されるものではないが、本発明のいくつかの実施形態によるＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子の使用は、悪臭、特に、悪臭の原因であるアンモニアおよび第一級または第二級アミンの量の高効率な低下または抑制を可能にする。
【００４１】
本発明の文脈では、「中和剤」または「中和する」は、特定の悪臭化合物との化学的および／または物理化学的相互作用を含む特定の機構を指す。
【００４２】
有利にも、固体粒子の機能化された表面の末端シクロカーボネート基は、悪臭の原因であるアンモニアおよび第一級または第二級アミンと不可逆的に結合し、周囲環境におけるアンモニアおよび第一級または第二級アミンの濃度の低下をもたらす。意外にも、本発明のいくつかの実施形態によるＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を用いると、本発明のいくつかの実施形態による固体粒子をもたない組成物と比べて、悪臭の知覚がより早く低下または抑制される。
【００４３】
いくつかの実施形態では、この低下または抑制は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子が、悪臭源に導入されるやいなや知覚される。
【００４４】
第一級アミンまたは第二級アミンという用語は、当技術分野における通常の意味であり、すなわち、窒素原子が２個の水素原子および１個のヒドロカルビル基で置換されているのが第一級アミン官能基であり、窒素原子が１個の水素原子および２個のヒドロカルビル基で置換されているのが第二級アミン官能基である。悪臭混成物に存在することが公知である第一級または第二級アミンの非排他的例は、３−メチルブチルアミン、ブタン−１−アミン、１，５−ジアミノペンタン、または１，４−ジアミノブタンである。
【００４５】
本発明の上述した実施形態のいずれかによると、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、本発明の化合物と同じまたは異なる作用モードを有する、悪臭知覚を低下させるか抑制することが公知である化合物または技術と併用してもよい。非限定例として、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、欧州特許出願公開第１１４５７２３号に記載の加工トウモロコシ穂軸から得られる材料などの吸収材、あるいは国際公開第２００８１５５６８３号に開示の悪臭反作用組成物と併用してもよい。
【００４６】
代替実施形態では、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、以下に定義するグループ（Ｉ）〜（ＩＩＩ）のグループ（Ｉ）の化合物から選択される少なくとも１種の成分、グループ（ＩＩ）の化合物から選択される少なくとも１種の成分、およびグループ（ＩＩＩ）の化合物から選択される少なくとも１種の成分を含む悪臭反作用（ＭＯＣ）組成物と併用してもよい：
ａ）グループ（Ｉ）：式Ｒ１ＣＨＯ［式中、Ｒ１は１〜１２個の炭素原子を含有する脂肪族直鎖または分枝、飽和または不飽和炭素鎖である］のアルデヒド類；
ｂ）グループ（ＩＩ）：式Ｒ２ＣＯＲ３［式中、Ｒ２はエチル基またはメチル基であり、Ｒ３は１〜１２個の炭素原子を含有する脂肪族直鎖または分枝、飽和または不飽和炭素鎖である］のケトン類；
ｃ）グループ（ＩＩＩ）：式Ｒ４ＣＨ２ＯＨ［式中、Ｒ４は１〜１２個の炭素原子を含有する脂肪族直鎖または分枝、飽和または不飽和炭素鎖であって、芳香族部分で置換されていてもよい］の第一級アルコール類。
【００４７】
下の実施例に示すように、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、悪臭、特にアンモニアおよび第一級または第二級アミンの悪臭を、従来技術の公知の化合物よりも早く中和することができ、したがって該当する悪臭に対しより良い影響を及ぼす。理論に縛られるものではないが、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、悪臭のするアミン化合物と反応してβ−またはγ−ヒドロキシ−ウレタン部分を形成すると考えられる。そしてまた何ら特定の理論に制限されるものではないが、アミンは不可逆的に共有結合され、したがって周囲環境中の悪臭のするアミンの濃度が減少する。
【００４８】
別の態様では、本発明は、特にアンモニアおよび第一級または第二級アミンが発する悪臭を中和するための、上述したＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子の、悪臭中和組成物または悪臭中和消費者製品における使用に関する。
【００４９】
一実施形態では、本発明は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含み、
アンモニア、第一級アミンおよび／または第二級アミンから生じる悪臭を中和する、
組成物を提供する。
【００５０】
一実施形態では、組成物は、さらに、悪臭反作用組成物を含む。
【００５１】
一実施形態では、組成物は、消費者製品として調製され、該消費者製品は、アンモニア、第一級アミンおよび／または第二級アミンから生じる悪臭を中和する。
【００５２】
本明細書では、「担体」という用語は、香料の観点から中性の、すなわち賦香成分の感覚刺激特性を大きく変えることのない物質を指す。そのような担体は液体でも固体でもよい。
【００５３】
液体担体の非限定例として、可溶化系、すなわち溶媒と界面活性剤との系（非イオン性、アニオン性、カチオン性、両性、またはそれらの混合物）、または香料業界で広く用いられる溶媒が挙げられる。香料業界で広く用いられる溶媒の性質およびタイプを詳述しても網羅しきれない。とはいえ、非限定例として、プロピレングリコール、グリセロール、ブタンジオール、１，２−ペンタンジオール、１，２−ヘキサンジオール、ヘキシレングリコール、１，２−イソプロピリデングリセロール、ジプロピレングリコール、２−（２−エトキシエトキシ）−１−エタノール（カルビトール）などの溶媒を挙げることができる。香料担体と香料共成分の両方を含む組成物については、上記で特定した以外の好適な香料担体は、エタノール、水、水／エタノール混合物、プロピレングリコール、リモネンもしくは他のテルペン、たとえば商標Ｉｓｏｐａｒ（登録商標）（Ｅｘｘｏｎ  Ｃｈｅｍｉｃａｌ社製）として公知のものなどのイソパラフィン、またはたとえば商標Ｄｏｗａｎｏｌ（登録商標）（Ｄｏｗ  Ｃｈｅｍｉｃａｌ  Ｃｏｍｐａｎｙ製）として公知のものなどのグリコールエーテルおよびグリコールエーテルエステルであってもよい。
【００５４】
固体担体の非限定例としては、吸収性粘着物またはポリマー、あるいは封入材料が挙げられる。そのような材料の例として、壁形成および可塑化材料、たとえば単糖類、二糖類、もしくは三糖類、天然もしくは変性デンプン、親水コロイド、セルロース誘導体、ポリ酢酸ビニル、ポリビニルアルコール、タンパク質、またはペクチン、あるいは参照文献のたとえばＨ．  Ｓｃｈｅｒｚ，  Ｈｙｄｒｏｋｏｌｌｏｉｄｅ：  Ｓｔａｂｉｌｉｓａｔｏｒｅｎ，  Ｄｉｃｋｕｎｇｓ−  ｕｎｄ  Ｇｅｌｉｅｒｍｉｔｔｅｌ  ｉｎ  Ｌｅｂｅｎｓｍｉｔｔｅｌｎ，  Ｂａｎｄ  ２  ｄｅｒ  Ｓｃｈｒｉｆｔｅｎｒｅｉｈｅ  Ｌｅｂｅｎｓｍｉｔｔｅｌｃｈｅｍｉｅ，  Ｌｅｂｅｎｓｍｉｔｔｅｌｑｕａｌｉｔａｅｔ，  Ｂｅｈｒ’ｓ  Ｖｅｒｌａｇ  ＧｍｂＨ  ＆  Ｃｏ．，  Ｈａｍｂｕｒｇ，  １９９６に引用されているような材料を挙げることができる。
【００５５】
封入は、当業者には周知の方法であり、たとえばスプレー乾燥、凝集もしくは押し出しなどの技法を用いて実施することもできるし、またはコアセルベーションおよび複合コアセルベーション技法を含む被覆封入からなる。別の固体担体は、欧州特許出願公開第１１４５７２３号で説明されているような加工トウモロコシ穂軸から得られる吸収材であってもよい。この担体は、セルロース、ヘミセルロース、およびリグニンの混合物であり、１重量％未満の微繊維含有率および１０％未満の水分含有率を有するトウモロコシ穂軸の環または部分から得られる粒子によって形成され、環または部分は、粒径２５０〜２３８０マイクロメートルの木化環、粒径７３〜８４１マイクロメートルの殻環、およびそれらの組み合わせからなる群より選択される。
【００５６】
「賦香成分」は、香料業界で現在用いられている化合物、すなわち芳香効果を付与するために活性成分として賦香調製物または組成物中に用いられる化合物である。換言すると、そのような賦香成分は、単に香りを有するというだけでなく、組成物の香りを芳しいまたは香しいように付与または変更することができると、香料業界の当業者に認識されなくてはならない。念のため明記すると、賦香成分の定義には、必ずしも香りを有するわけではないが香りを変えることができる化合物、たとえば不快な臭気をかき消すか中和することができる化合物も含まれる。念のため明記すると、賦香成分の定義には、プロパフューム、すなわち分解すると賦香成分を解放する化合物も含むものとする。「賦香組成物」は、少なくとも２種の賦香共成分を含む、化合物の混合物である。
【００５７】
一般的にいえば、これらの賦香成分は、アルコール類、ラクトン類、アルデヒド類、ケトン類、エステル類、エーテル類、エステルニトリル類、テルペノイド類、窒素または硫黄含有複素環化合物、および精油といった多様な化学分類群に属するものであり、該賦香成分は天然由来でも合成由来でもよい。そのような賦香成分の具体例は、Ｓ．  Ａｒｃｔａｎｄｅｒが出版した著書“Ｐｅｒｆｕｍｅ  ａｎｄ  Ｆｌａｖｏｒ  Ｃｈｅｍｉｃａｌｓ”，  （米）  Ｍｏｎｔｃｌａｉｒ  （Ｎｅｗ  Ｊｅｒｓｅｙ），  １９６９もしくはより最近の版、または似たような内容のほかの書籍、ならびに香料分野の膨大な特許文献といった参照文献に記載されている。それらは、消費者製品に賦香する、つまり消費者製品に芳香を付与する当業者には周知である。
【００５８】
上記実施形態のいずれか一つによると、賦香成分は、第一級または第二級アミノ官能基を含まない。
【００５９】
本明細書では「香料アジュバント」という用語は、色、特定の光耐性、化学的安定性などのさらなる追加の利点を付与することができる成分を指す。賦香ベースにおいて広く用いられるアジュバントの性質およびタイプの詳しい説明は網羅できるものではないが、そうした成分は当業者には周知であることは、記載しておかねばならない。とはいえ、非限定的な具体例として、粘性剤（たとえば界面活性剤、増粘剤、ゲル化および／またはレオロジー調整剤）、安定剤（たとえば保存料、抗酸化剤、熱／光およびまたは緩衝剤）、着色剤（たとえば色素および／または顔料）、ｐＨ調整剤を挙げることができる。
【００６０】
Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子と、少なくとも１種の担体とからなる本発明の組成物は、本発明の特定の実施形態を代表している。悪臭反作用組成物とは、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含まないが、何らかの悪臭反作用を提供し、そしてＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子がもたらす中和作用を補うのに用いることができる組成物を意味する。そのような組成物の例を上記に提供している。
【００６１】
特定の実施形態によると、本発明の組成物は、該組成物の総重量に対し０．１重量％〜５０重量％の量の、上述したＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子、および少なくとも１種の上述した固体担体を含む。
【００６２】
一実施形態では、固体担体は、加工トウモロコシ穂軸から得られる吸収材である。さらに、上述したＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子、またはＳｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む悪臭反作用組成物も、消費者製品、特に賦香された消費者製品に有利に用いられて、悪臭発生を防止し、かつ／または該消費者製品の香りを芳しいように付与または変更し、そして上述した式（Ｉ）の化合物を該製品に添加することができる。
【００６３】
下の実施例に示すように、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、アンモニア、第一級および第二級アミンの臭気を中和または除去する。
【００６４】
したがって、本発明の別の目的は、上述した式（Ｉ）の化合物を悪臭反作用化合物として含む悪臭中和消費者製品に代表される。
【００６５】
理解しやすいように、「悪臭中和消費者製品」とは、それが用いられる（たとえば髪、布、または家の表面などの）表面または周辺空気中で用いられると、少なくとも悪臭反作用を送達することが期待される消費者製品を意味することを、記載しておかねばならない。換言すると、そのような本発明の消費者製品は、機能性配合物、香料、ならびにたとえば洗剤またはエアフレッシュナーなどの所望の消費者製品に応じて任意選択される追加の有利な剤、および式（Ｉ）に示す構造を少なくとも１つ有する末端シクロカーボネート基により機能化された表面をもつ固体粒子を嗅覚的有効量だけ含む製品である。念のため明記すると、この消費者製品は非食用製品である。
【００６６】
消費者製品の構成要素の性質およびタイプについては本明細書ではこれ以上詳述せず、またいずれにせよ網羅しきれないが、当業者であれば自らの一般知識に基づき、かつ該製品の性質および所望の効果によって、それらを選択することができる。
【００６７】
好適な消費者製品の非限定例は、布地ケア製品、たとえば液体または固形洗剤、衣類柔軟剤、衣類消臭除菌剤、アイロン水、紙、漂白剤、カーペットクリーナーまたはカーテンケア製品；ボディケア製品、たとえばヘアケア製品（たとえばシャンプー、カラーリング剤またはヘアスプレー、カラーケア製品、整髪用製品、口腔ケア製品）、消毒薬、デリケートゾーンケア製品；化粧品（たとえばバニシングクリーム、デオドラントまたは制汗剤、脱毛剤、タンニングもしくはサンケア製品、ネイルケア製品、スキンクレンジングまたはメーキャップ）；またはスキンケア製品（たとえば香り付き石鹸、シャワーまたはバスムース、オイルまたはジェル、衛生製品または手足ケア製品）；空気ケア製品、たとえば家庭スペース（部屋、冷蔵庫、食器棚、靴または車）および／または公共スペース（ホール、ホテル、モールなど）で使用できるエアフレッシュナーまたは「すぐに使える」粉末状エアフレッシュナー、またはホームケア製品、たとえば除黴剤、家具ケア剤、拭き取り製品、食器用洗剤または硬面用洗剤；皮革ケア製品または車ケア製品、たとえば光沢剤、ワックスまたはプラスチッククリーナー；吸収パッド、トイレ砂、クレンザー、消臭芳香スプレー、および消臭芳香製品の形態のペット用製品であってもよい。
【００６８】
一実施形態では、消費者製品は、布地ケア製品、たとえば液体または固形洗剤、衣類柔軟剤、衣類消臭除菌剤、アイロン水、ヘアケア製品たとえばシャンプー、カラーリング剤またはヘアスプレー；空気ケア製品、たとえばエアフレッシュナーまたは「すぐに使える」粉末状エアフレッシュナー；またはホームケア製品、たとえば食器用洗剤または硬面用洗剤またはリフレッシャー；または悪臭中和衛生製品；または吸収パッド、トイレ砂、クレンザー、消臭芳香スプレー、および消臭芳香製品の形態のペット用製品の場合がある。いくつかの実施形態では、消費者製品は、衣類柔軟剤、衣類消臭除菌剤、アイロン水、エアフレッシュナー、「すぐに使える」粉末状エアフレッシュナー、シャンプー、カラーリング剤、ヘアスプレー、またはネコ用トイレ砂である。さらなる一実施形態では、消費者製品は、アイロン水、エアフレッシュナー、「すぐに使える」粉末状エアフレッシュナー、カラーリング剤、またはネコ用トイレ砂である。一実施形態では、賦香消費者製品は、エアフレッシュナー、「すぐに使える」粉末状エアフレッシュナー、カラーリング剤、またはネコ用トイレ砂である。一実施形態では、賦香消費者製品は、エアフレッシュナー、「すぐに使える」粉末状エアフレッシュナー、またはネコ用トイレ砂である。
【００６９】
Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子が、前述した様々な物品または組成物に含有され得る割合は、広範な値のなかで様々である。これらの値は、物品の性質および所望の感覚刺激効果、ならびに本発明の固体粒子が賦香共成分、溶媒、または当技術分野で広く用いられる添加物と混合される場合には、所与のベース中の共成分の性質に依存する。
【００７０】
たとえば、悪臭中和組成物の場合、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子の一般的な濃度は、それらが含有される組成物の重量に対し重量基準で、およそ０．１％〜９９％、あるいは０．１％〜８０％、あるいは０．１％〜５０％、あるいは０．１％〜２０％である。賦香された物品に含有される場合、該物品の重量に対し、それらよりも低い濃度の、たとえばおよそ０．０１重量％〜１重量％の、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子が用いられる場合がある。
【００７１】
Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含有させることができる消費者製品ベースの配合物は、そのような製品に関する膨大な文献に記載されている。そうした配合物については本明細書ではこれ以上詳述せず、またいずれにしても網羅しきれない。そのような消費者製品を調製する当業者であれば、自らの一般知識および入手可能な文献に基づき、好適な構成要素を選択することができる。具体的には、そのような配合物の例は、たとえばＣＴＦＡ  Ｃｏｓｍｅｔｉｃ  ｉｎｇｒｅｄｉｅｎｔ  ｈａｎｄｂｏｏｋ，  第１０版もしくはより最近の版、またはＦｏｒｍｕｌａｔｉｎｇ  ｄｅｔｅｒｇｅｎｔｓ  ａｎｄ  ｐｅｒｓｏｎａｌ  ｃａｒｅ  ｐｒｏｄｕｃｔｓ：  ａ  ｇｕｉｄｅ  ｔｏ  ｐｒｏｄｕｃｔ  ｄｅｖｅｌｏｐｍｅｎｔ  （２０００）などのハンドブック、ならびにボディケア消費者製品およびホームケア消費者製品の分野の膨大な特許文献に記載されている。
【００７２】
一実施形態では、本発明は、アンモニア、第一級アミン、および／または第二級アミンから生じる悪臭を中和する方法を提供し、該方法は、式（Ｉ）に示す構造を少なくとも１つ有する末端シクロカーボネート基により機能化された表面をもつ固体粒子を有効量だけ、それを必要とする閉ざされたスペースに、触媒の存在下で供給することを含む。本発明で使用される好適な触媒の例としては、限定ではないが、ＤＡＢＣＯ（１，４−ジアザビシクロ［２．２．２］オクタン）、Ｃｒａｃａｃ（クロム（ＩＩＩ）アセチルアセトナート）、テトラフルオロホウ酸テトラエチルアンモニウムなどが挙げられる。
【００７３】
一実施形態では、本発明は、アンモニア、第一級アミン、および／または第二級アミンから生じる悪臭を中和する方法を提供し、該方法は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含む組成物を、それを必要とする閉ざされたスペースに有効量だけ供給することを含む。
【００７４】
一実施形態では、組成物は、さらに、悪臭反作用組成物を含む。
【００７５】
一実施形態では、組成物は、消費者製品として調製されている。
【００７６】
一実施形態では、本発明は、アンモニア、第一級アミン、および／または第二級アミンから生じる悪臭を中和する方法を提供し、該方法は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を、それを必要とする表面に有効量だけ用いることを含む。
【００７７】
一実施形態では、本発明は、アンモニア、第一級アミン、および／または第二級アミンから生じる悪臭を中和する方法を提供し、該方法は、
ａ）Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子；および
ｂ）担体、香料成分、香料アジュバント、およびそれらの混合物からなる群より選択される少なくとも１種の成分
を含む組成物を、それを必要とする表面に有効量だけ用いることを含む。
【００７８】
一実施形態では、組成物は、さらに、悪臭反作用組成物を含む。
【００７９】
一実施形態では、組成物は、消費者製品として調製されている。
【００８０】
Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む組成物または消費者製品を、空気中に供給するか表面に用いる方法は、多数ある。一実施形態によると、組成物または消費者製品は、閉じられたスペースで、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む悪臭中和組成物を供給するデバイスによって、液滴として空気中に供給される。
【００８１】
Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む組成物を、液滴として空気中に導入することができるデバイスとしては、エアロゾルスプレー、またはアトマイザー；圧電技術により組成物をエアロゾル化するコンセント差込式または電池式デバイス；および熱を使わず液体組成物を細かい液滴として分散させる噴霧装置が挙げられる。
【００８２】
エアロゾルスプレーは、バルブを有する金属またはガラス製密閉容器内の、圧縮ガスおよび加圧下で充填されている式（Ｉ）の末端シクロカーボネート基により機能化された表面を有する少なくとも１種の固体粒子を含む組成物を用い、該バルブは、スプレーノズルを収容するボタンつまりアクチュエーターが押圧されることで開になる。アクチュエーターの押圧により容器のバルブが開になると、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子は、アクチュエーター内部のスプレーノズルから排出されて、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含有する液滴のミストが生成する。圧縮ガスは、プロパン、ブタン、もしくはジメチルエーテルなどの液化ガスであってもよいし、または圧縮空気もしくは圧縮窒素などの圧縮ガスであってもよい。
【００８３】
同じく本発明の文脈において好適である比較的最近のタイプのエアロゾルパッケージは、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む組成物で満たされて缶に収容されたプラスチックの袋を備えている。この袋は、バルブ／アクチュエーター／スプレーノズルに取り付けられており、加圧下の空気に取り囲まれて缶に密封されている。アクチュエーターが押圧されると、バルブが開になり、袋の周りの圧力によって液体組成物がノズルから排出される。
【００８４】
一定量のエアロゾルをエアロゾル缶から周囲へと間欠的に放出する自動エアロゾル供給装置も、本発明に好適である。これらのデバイスは、一般に筐体を備えており、筐体は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む少なくとも１種の組成物を加圧下で収容するエアロゾル容器；作動すると一定量のエアロゾルを缶から周囲へと放出するようにされている放出機構；エアロゾル放出機構と接続しており、一定量のエアロゾルが筐体から放出されるのを許容する出口；エアロゾル放出機構を間欠的に作動させるようにされている作動機構；および作動と作動の間の時間インターバルを制御するタイミング機構を備えている。
【００８５】
アトマイザー装置は、Ｓｉ、Ｔｉ、Ｆｅ、Ｚｎ、およびＡｌからなる群より選択される元素の酸化物の固体粒子であって、該固体粒子の各々が、その表面にリンカーを介して結合している少なくとも１つの末端シクロカーボネート基により機能化された表面を有し、該少なくとも１つの末端シクロカーボネート基および該リンカーが式（Ｉ）に示す構造を有している、固体粒子を含む少なくとも１種の組成物を含む悪臭中和組成物のプラスチック、ガラス、または金属製の容器、およびポンプアクチュエーターを備える。これはエアロゾルと似た様式で動作するが、液体組成物は加圧下では充填されていない。組成物を噴霧／吐出する圧力は、製品のユーザーがポンプを押圧すること、またはトリガを引くことにより生じる。この動作は、容器内に保管されている液体をチューブを通してアクチュエーターおよびスプレーノズル内へと引くのに十分な圧力を生成する。生成したミストは、エアロゾルスプレーデバイスにより生成される液滴よりも概して大きい液滴を含む。
【００８６】
圧電技術は、液滴を発生させるために存在するいくつかの電気機械式方法の一つである。そのような散布の一方法は、複合薄壁または平面構造を有し屈曲モードで動作するようにされている電気機械式変換素子により振動させられる穴あき構造を備えるデバイスにより、液体を噴霧することである。液体は、振動する穴あき構造へと供給され、穴あき構造の振動に伴いそこから液滴としてスプレーされる。
【００８７】
噴霧式香り送達デバイスは、液体を霧状の香り付きミストにするアトマイザーを備えており、香り付きミストをアトマイザー外部の空気中に送達する。
【００８８】
特定の一実施形態によると、本発明のデバイスは、エアロゾルおよび自動エアロゾルスプレーからなる群より選択される。
【００８９】
一実施形態によると、本発明のデバイスは、スプレーデバイスからなる。
【実施例】
【００９０】
以下の非限定的な実施例は、本発明の実施形態をさらに例示し、従来技術の教示と比べての本発明の利点をさらに示すものである。
【００９１】
省略形は当技術分野における通常の意味を有し、温度は摂氏（℃）で表記している。
【００９２】
実施例１
本発明のいくつかの実施形態による末端シクロカーボネート基により機能化された表面を有する固体粒子の合成
グリセロールカーボネートプロピルトリエトキシシランの形成：図２の反応スキームを参照すると、３−グリシドキシプロピルトリエトキシシラン（Ｆｌｕｏｒｏｃｈｅｍ社製；５０ｇ；１８０ｍｍｏｌ）および臭化テトラブチルアンモニウム（１．６ｇ；５．２ｍｍｏｌ）をトルエン（３０ｍｌ）に溶解させ、この溶液を２つの７５ｍｌステンレス鋼オートクレーブに（２バッチをハステロイオートクレーブに）加えた。次にこの混合物をパージし、ＣＯ２を導入し３５ｂａｒまで加圧し、そして１２０℃／３５ｂａｒで２４時間加熱した。オートクレーブを室温に冷却し、残ったＣＯ２を排気した。混合物をトルエンで希釈し、水で２回、塩水で１回洗って、無水硫酸ナトリウムで乾燥させ、ＳｉＯ２パッドでろ過して無色透明の溶液を得た。溶媒を真空中で蒸発させて、粘性の透明液体を得た。
【００９３】
シリカ粒子表面への縮合反応：再度図２の反応スキームを参照すると、シリカゲル６０（５ｇ）を、乾燥窒素流のもと、１５０℃で一晩かけて活性化させた。この粉末を３０ｍＬのトルエンに溶解させた。１ｍＬのグリセロールカーボネートプロピルトリエトキシシランを添加し、この混合物を窒素下で６時間還流した。固体をろ過し、トルエンで１回、エタノールで２回洗って、真空中（２０ｍｂａｒ）、４０℃で一晩かけて乾燥させた。
【００９４】
本発明のいくつかの実施形態による末端シクロカーボネート基により機能化された表面を有する固体粒子の分析：（ｉ）ＮＭＲ：シクロカーボネート修飾シリカゲルを固体ＮＭＲで調査した。１３Ｃスペクトルにおけるモノマーの位置のシグナルにより、反応の成功が示された。２９Ｓｉ実験では、アルキル置換シラン基と適合するシグナルの出現が示された。
【００９５】
本発明のいくつかの実施形態による末端シクロカーボネート基により機能化された表面を有する固体粒子の分析：（ｉｉ）ＩＲ分光測定：１８００ｃｍ−１の新たな吸収バンドの出現が、シリカに付着したカルボニル基の存在を示している。
【００９６】
実施例２
気相の第一級アミンとの反応：５０ｍＬガラスバイアルの底に、末端シクロカーボネート基により機能化されたシリカゲル粒子５００ｍｇを入れた。１００μｌの純粋３−メチルブチルアミンをそれよりも小さいガラスバイアルに加え、粉末と液体との物理的な接触なしに、該５０ｍＬバイアルに入れた。該バイアルを密封し、室温で４時間インキュベートした。次に小さいほうのバイアルを取り除き、大きいほうのバイアルを６０℃のオーブンに入れ、２０ｍｂａｒの真空状態で４時間かけて、物理的に吸着された３−メチルブチルアミンを取り除いた。
【００９７】
続いて、この粉末１００ｍｇをジルコニウムローターに充填し、固体ＮＭＲ実験を実施した。１３Ｃスペクトルにおけるアミンの位置のシグナルにより、シリカ粒子表面で３−メチルブチルアミンと末端シクロカーボネート単位との反応が成功したことが示された。
【００９８】
実施例３
本発明のいくつかの実施形態による末端シクロカーボネート基により機能化された表面を有する固体粒子を用いての第一級アミンの吸着
２０ｍｌガラスバイアルに、フュームドシリカＨＤＫ（登録商標）Ｎ２０（Ｗａｃｋｅｒ  Ｓｉｌｉｃｏｎｅｓ社）０．０５ｇを入れた。比較用に、シクロカーボネートで表面修飾された同じシリカ（シリカｃｃと呼ぶ）０．０５ｇを別のバイアルに入れた。各バイアル内で、シリカ粉末を、ジプロピレングリコール中５重量％の３−メチルブチルアミンの溶液０．１ｇと混合した。ガラスバイアルを密閉し、３２℃で１時間３０分かけて平衡させた。ヘッドスペースシリンジを用いて、バイアル内の気相１ｍｌを採取し、ＧＣ／ＭＳに注入して３−メチルブチルアミン濃度を分析した。続いて、吸着された３−メチルブチルアミンのパーセンテージを計算した。この操作を一定のインターバルで繰り返した。実験全体を二連で行った。結果を図３に示す。
【００９９】
基準シリカでは平衡が速く得られてアミン濃度が横ばいになり、物理的吸着を示す。一方、修飾シリカｃｃによる吸着は時間の経過とともに増加し続け、物理的吸着に加えて化学的反応を示す。修飾シリカによる吸着度は、約１２時間の平衡状態後、より高くなる。３０時間後、約５６％の３−メチルブチルアミンが修飾シリカｃｃに吸着されるが、これに対しシリカでは約５２％である。
【０１００】
次の実験では、２０ｍｌガラスバイアルに、フュームドシリカＨＤＫ（登録商標）Ｎ２０（Ｗａｃｋｅｒ  Ｓｉｌｉｃｏｎｅｓ社）０．０７５ｇを入れた。比較用に、シクロカーボネートで表面修飾された同じシリカ（シリカｃｃと呼ぶ）０．０７５ｇを別のバイアルに入れた。各バイアル内で、シリカ粉末を、ジプロピレングリコール中５重量％の３−メチルブチルアミンの溶液０．１ｇと混合した。ガラスバイアルを密閉し、３２℃で１時間３０分かけて平衡させた。ヘッドスペースシリンジを用いて、バイアル内の気相１ｍｌを採取し、ＧＣ／ＭＳに注入してイソアミルアミン濃度を分析した。続いて、吸着された３−メチルブチルアミンのパーセンテージを計算した。この操作を一定のインターバルで繰り返した。実験全体を二連で行った。結果を図４に示す。
【０１０１】
結果によると、３−メチルブチルアミンの吸着度は、最初の１０時間は修飾シリカｃｃよりもシリカのほうが高い。ところが修飾シリカｃｃによる吸着度は時間の経過とともに増加し、約１０時間の平衡状態後、より高くなる。２５時間後、約７５％の３−メチルブチルアミンが修飾シリカｃｃに吸着されるが、これに対しシリカでは約６７％だけである。ここでも、基準シリカで観察される横ばい状態は物理的吸着との関連が強いが、アミノ化合物とシリカｃｃとの漸進的な化学反応により、時間の経過とともにヘッドスペースからのアミンの除去率が高まることになる。
【０１０２】
次の実験では、２０ｍｌガラスバイアルに、フュームドシリカＨＤＫ（登録商標）Ｎ２０（Ｗａｃｋｅｒ  Ｓｉｌｉｃｏｎｅｓ社）０．１ｇを入れた。比較用に、シクロカーボネートで表面修飾された同じシリカ（シリカｃｃと呼ぶ）０．１ｇを別のバイアルに入れた。各バイアル内で、シリカ粉末を、ＤｉＰＧ中５重量％の３−メチルブチルアミンの溶液０．１ｇと混合した。ガラスバイアルを密閉し、３２℃で１時間３０分かけて平衡させた。ヘッドスペースシリンジを用いて、バイアル内の気相１ｍｌを採取し、ＧＣ／ＭＳに注入して３−メチルブチルアミン濃度を分析した。続いて、吸着された３−メチルブチルアミンのパーセンテージを計算した。操作を一定のインターバルで繰り返した。実験全体を二連で行った。結果を図５に示す。
【０１０３】
結果によると、１時間３０分後、３−メチルブチルアミンの吸着度は、修飾シリカｃｃよりも修飾シリカｃｃのほうが高い。修飾シリカｃｃによる吸着度は時間の経過とともに増加し、最終的に約８２％の３−メチルブチルアミンが吸着されるが、それに対しシリカでは約７６％だけである。前の結果と比べると、曲線の形状についても同じことがいえる。
【０１０４】
実施例４
本発明のいくつかの実施形態による末端シクロカーボネート基により機能化された表面を有する固体粒子の合成
グリセロールカーボネートプロピルトリメトキシシランの合成：図２の反応スキームを参照すると、３−グリシドキシプロピルトリメトキシシラン（Ｓｉｇｍａ社製；８．１５ｇ；３４．５ｍｍｏｌ）および臭化テトラブチルアンモニウム（０．３３ｇ；１．０３ｍｍｏｌ）をトルエン（２１ｍｌ）に溶解させ、この溶液を２つの７５ｍｌステンレス鋼オートクレーブに（２バッチをハステロイオートクレーブに）加えた。次にこの混合物をパージし、ＣＯ２を導入し３５ｂａｒまで加圧し、そして１２０℃／３５ｂａｒで２４時間加熱した。オートクレーブを室温に冷却し、残ったＣＯ２を排気した。混合物をトルエンで希釈し、水で２回、塩水で１回洗って、無水硫酸ナトリウムで乾燥させ、ＳｉＯ２パッドでろ過して無色透明の溶液を得た。溶媒を真空中で蒸発させて、粘性の透明液体を得た。
【０１０５】
シリカ粒子表面への縮合反応：再度図２の反応スキームを参照すると、シリカゲルＳｉｐｅｒｎａｔ  ２０００（２．５ｇ）を脱イオン水１３ｇおよび無水エタノール８ｇ中に分散させた。濃塩酸を一滴添加し、この混合物を６０℃で撹拌した。０．５ｍＬのグリセロールカーボネートプロピルトリメトキシシランを添加し、この混合物を６０℃で９０分撹拌した。乾燥するまで溶媒を除去してから、残渣をトルエンで２回洗い、ろ過し、真空中（２０ｍｂａｒ）、４０℃で一晩かけて乾燥させた。反応の成功を、２９Ｓｉおよび１３Ｃ固体ＮＭＲ分光測定により確認した。
【０１０６】
実施例５
液相の第一級アミンとの反応：末端シクロカーボネート基により機能化された表面を有する固体粒子０．５ｇを無水エタノール５ｇに分散させた。８０μｌの純粋３−メチルブチルアミンを添加した。バイアルを密封し、室温で３時間３０分撹拌した。この混合物をろ過し、機能化されたシリカ粉末を、２０ｍｂａｒの真空度で４時間かけて乾燥させて、物理的に吸着された３−メチルブチルアミンを取り除いた。続いて、この粉末１００ｍｇをジルコニウムローターに充填し、固体ＮＭＲ実験を実施した。１３Ｃスペクトルにおけるアミンの位置のシグナルにより、シリカ粒子表面で３−メチルブチルアミンと末端シクロカーボネート単位との反応が成功したことが示された。
【０１０７】
本文書で引用した刊行物等は、すべて参照により本明細書に援用する。これまで本発明のさまざまな態様を例および好ましい実施形態を参照して例示してきたが、特許法の原則に基づき適切に解釈されて、本発明の範囲が以上の明細書ではなく以下の特許請求の範囲により定められることが理解されよう。
【図１】
2020517391.tif 000006
【図２】
2020517391.tif 000007
【図３】
2020517391.tif 000008
【図４】
2020517391.tif 000009
【図５】
2020517391.tif 000010
【国際調査報告】
2020517391.tif 000011
2020517391.tif 000012
2020517391.tif 000013